(57)【要約】【課題】本発明の目的は、芯鞘複合繊維とポリエステル仮撚加工糸で構成する、太陽放射の特に紫外線を遮蔽する能力に優れる編物を提供する。さらに、編物が発汗や雨によって水に濡れた時、紫外線透過率の上昇を抑制する編物を提供する。【解決手段】芯鞘複合繊維と二酸化チタンを１〜３質量％含有するポリエステル繊維とを含有する編物であって、前記芯鞘複合繊維は芯部が屈折率Ａの樹脂を主成分とし、鞘部が屈折率Ｂの樹脂を主成分とし、Ａ及びＢが｜Ａ−Ｂ｜≧０．０１の関係を満足し、前記芯鞘複合繊維の含有率が２０〜８０質量％であり、前記ポリエステル繊維の含有率が２０〜８０質量％である編物。【選択図】図３
2018084014.tif 000002
【特許請求の範囲】
【請求項１】
芯鞘複合繊維と二酸化チタンを１〜３質量％含有するポリエステル繊維とを含有する編物であって、前記芯鞘複合繊維は芯部が屈折率Ａの樹脂を主成分とし、鞘部が屈折率Ｂの樹脂を主成分とし、Ａ及びＢが｜Ａ−Ｂ｜≧０．０１の関係を満足し、前記芯鞘複合繊維の含有率が２０〜８０質量％であり、前記ポリエステル繊維の含有率が２０〜８０質量％である編物。
【請求項２】
前記ポリエステル繊維のフィラメント数が、５６〜１４４本である、請求項１に記載の編物。
【請求項３】
前記ポリエステル繊維が長繊維である請求項１または２に記載の編物。
【請求項４】
前記芯鞘複合繊維が仮撚加工糸であり、前記ポリエステル繊維が仮撚加工糸または仮撚追撚加工糸である請求項１〜３のいずれか一項に記載の編物。
【請求項５】
前記芯鞘複合繊維の芯部が屈折率１．４０〜１．５０のポリオレフィン樹脂であり、鞘部が二酸化チタンを１〜３質量％含有する屈折率が１．５５〜１．６５のポリエステル樹脂である請求項１〜４のいずれか一項に記載の編物。
【請求項６】
前記編物の組織は、片面が前記芯鞘複合繊維からなり、もう一方の片面が前記ポリエステル繊維を含有するリバーシブル組織である請求項１〜５のいずれか一項に記載の編物。
【請求項７】
目付が５０〜２５０ｇ／ｍ２、布厚が０．３〜１．５ｍｍである請求項１〜６のいずれか一項に記載の編物。
【請求項８】
編物の含水率を０質量％としたときの紫外線透過率が１０％以下である請求項１〜７のいずれか一項に記載の編物。
【請求項９】
編物の含水率を３０〜３５質量％としたときの紫外線透過率が１０％以下である請求項１〜８のいずれか一項に記載の編物。
【請求項１０】
編物の含水率を１８０〜１９０質量％としたときの紫外線透過率が１０％以下である請求項１〜９のいずれか一項に記載の編物。
【請求項１１】
編物の含水率を３７０〜３８０質量％としたときの紫外線透過率が１０％以下である請求項１〜１０のいずれか一項に記載の編物。
【発明の詳細な説明】
【技術分野】
【０００１】
本発明は、芯鞘複合繊維とポリエステル繊維を含み、太陽放射の特に紫外線を遮蔽する能力に優れる編物に関する。
【背景技術】
【０００２】
一般的に、スポーツウェアに求められる機能には、高強力、吸汗速乾性、軽量性、防透性、ストレッチ性、防風性、遮熱性、紫外線遮断性、撥水性等があげられ、上記機能のほか、洗濯耐久性も重要である。このため、耐久性に優れるポリエステル繊維が用いられることが多い。
【０００３】
スポーツウェアを着用して人間は、ジョギング、球技などの様々なスポーツや、トレーニング、登山、ハイキングなどの様々な活動を行うが、これらの活動に伴って人間は発汗もする。また、屋外で活動することがほとんどで太陽放射にも暴露される。
【０００４】
太陽放射を構成する光線は約４６％が赤外線で、約４７％が可視光線で、残りの約７％が紫外線である。地表に降り注ぐ紫外線の量は他の光線と比較して少ないが、紫外線は短波長ゆえにエネルギーが高く、皮膚ガン等の悪影響を与える。
【０００５】
編物が太陽放射を遮蔽する技術に、編物を構成する繊維を改質する手法が知られている。例えば、遮光性を目的としたカーテンや衣服に用いる繊維として、二酸化チタンやタルク、硫酸バリウムといった白色顔料や、カーボンブラック、アルミニウム粉末といった無機微粒子を繊維中に分散させる方法による繊維がある（特許文献１、２）。また、雪上での白色擬装用途の布帛として、ポリビニルアルコール系繊維が鞘糸で合成繊維マルチフィラメントを芯糸であるコアヤーンからなる、紫外線反射性白色布帛が知られている（特許文献３）。
【０００６】
しかしながら、特許文献１、２の方法は、太陽光を十分に遮蔽する性能を得るためには、繊維中に大量の無機微粒子を含有させなければならない。その結果、製糸工程の安定性が悪くなり、仮撚加工工程や製編工程で糸道ガイド摩耗や毛羽が発生しやすくなるだけでなく、繊維及び製品の風合いが著しく損なわれるという問題がある。
また、特許文献３のポリビニルアルコール系繊維は、輻射光を遮蔽する効果はあるが、糸の強度が低いという問題がある。
【０００７】
そこで、芯鞘複合繊維の技術を用い、芯鞘複合繊維の芯部と鞘部の界面で光線の反射・屈折・散乱を積極的に促すことで、肌面へ透過する太陽放射を遮蔽する発明がなされた（特許文献４）。
この発明によれば、芯鞘複合繊維の二酸化チタンの含有量は１〜３質量％であり、製糸安定性及び糸加工工程・製織製編工程の通過性も良好である。
【先行技術文献】
【特許文献】
【０００８】
【特許文献１】特開平１１−８１０４８号公報
【特許文献２】特開平９−１３７３４５号公報
【特許文献３】特開平９−２２８１８８号公報
【特許文献４】国際公開第２０１１／１５５５２４号
【発明の概要】
【発明が解決しようとする課題】
【０００９】
上記で得られる編地は遮熱性や赤外線・可視光線・紫外線透過率を低下させる効果を発揮しているが、乾燥状態の編物について議論しており、編物が濡れた時の太陽放射の効果については言及していない。
【００１０】
一般に、編物は繊維のループで構成されているため、繊維番手差や仮撚加工糸の捲縮差、編機の度目調整に応じて表面に微細な凹凸が存在する。編物が発汗や雨で濡れて凹凸の隙間に水が浸入し編物表面の凹凸が均一化された時、凹凸での乱反射が弱まるため光線透過性が高まり編物の透け感が増す問題がある。
【００１１】
そこで、本発明は、編物が発汗や雨等で濡れた湿潤時においても、太陽放射の特に紫外線を遮蔽する能力に優れた編物を提供する。
【課題を解決するための手段】
【００１２】
本発明の要旨は、以下のとおりである。
＜１＞芯鞘複合繊維と二酸化チタンを１〜３質量％含有するポリエステル繊維とを含有する編物であって、前記芯鞘複合繊維は芯部が屈折率Ａの樹脂を主成分とし、鞘部が屈折率Ｂの樹脂を主成分とし、Ａ及びＢが｜Ａ−Ｂ｜≧０．０１の関係を満足し、前記芯鞘複合繊維の含有率が２０〜８０質量％であり、前記ポリエステル繊維の含有率が２０〜８０質量％である編物。
＜２＞前記ポリエステル繊維のフィラメント数が、５６〜１４４本である、前記＜１＞に記載の編物。
＜３＞前記ポリエステル繊維が長繊維である前記＜１＞または＜２＞のいずれかに記載の編物。
＜４＞前記芯鞘複合繊維が仮撚加工糸であり、前記ポリエステル繊維が仮撚加工糸または仮撚追撚加工糸である前記＜１＞〜＜３＞のいずれかに記載の編物。
＜５＞前記芯鞘複合繊維の芯部が屈折率１．４０〜１．５０のポリオレフィン樹脂であり、鞘部が二酸化チタンを１〜３質量％含有する屈折率が１．５５〜１．６５のポリエステル樹脂である前記＜１＞〜＜４＞のいずれかに記載の編物。
＜６＞前記編物の組織は、片面が前記芯鞘複合繊維からなり、もう一方の片面が前記ポリエステル繊維を含有するリバーシブル組織である前記＜１＞〜＜５＞のいずれかに記載の編物。
＜７＞目付が５０〜２５０ｇ／ｍ２、布厚が０．３〜１．５ｍｍである前記＜１＞〜＜６＞のいずれかに記載の編物。
＜８＞編物の含水率を０質量％としたときの紫外線透過率が１０％以下である前記＜１＞〜＜７＞のいずれかに記載の編物。
＜９＞編物の含水率を３３〜３７質量％とした時の紫外線透過率が１０％以下である前記＜１＞〜＜８＞のいずれかに記載の編物。
＜１０＞編物の含水率を１８０〜１９０質量％とした時の紫外線透過率が１０％以下である前記＜１＞〜＜９＞のいずれかに記載の編物。
＜１１＞編物の含水率を３７０〜３８０質量％とした時の紫外線透過率が１０％以下である前記＜１＞〜＜１０＞のいずれかに記載の編物。
【発明の効果】
【００１３】
本発明によれば、製糸安定性及び糸加工工程・製織製編工程の通過性も良好で、乾燥時に加え湿潤時においても紫外線遮蔽能力に優れる編物を提供することができる。
【図面の簡単な説明】
【００１４】
【図１】編物の乾燥時の太陽放射の透過の模式図である。
【図２】編物の湿潤時の太陽放射の透過の模式図である。
【図３】フィラメント数が多い糸を使用した編物の湿潤時の太陽放射の透過の模式図である。
【発明を実施するための形態】
【００１５】
一般に編物は織物と比較し密度が甘く、ループを有していることから光線が透過し易い。また表面の凹凸に水が浸入することで凹凸が均一化され、乱反射が軽減されることから、光線の透過が一層深刻になる。本発明の編物は、芯鞘複合繊維とポリエステル繊維で構成される編物であり、太陽放射の特に紫外線の遮断能力に優れる。且つ、発汗や雨によって編物が湿潤状態にあっても紫外線遮蔽能力が低下しにくい、編物の湿潤時の紫外線透過率を軽減する新しい発想に基づく編物である。
【００１６】
以下、本発明の編物について、詳細に説明する。
【００１７】
本発明の編物は、芯鞘複合繊維と二酸化チタンを１〜３質量％含有するポリエステル繊維とを含有する編物であって、前記芯鞘複合繊維は芯部が屈折率Ａの樹脂を主成分とし、鞘部が屈折率Ｂの樹脂を主成分とし、Ａ及びＢが｜Ａ−Ｂ｜≧０．０１の関係を満足し、前記芯鞘複合繊維の含有率が２０〜８０質量％であり、前記ポリエステル繊維の含有率が２０〜８０質量％である。
主成分とは、最も多い成分のことであるが、本発明において、主成分は８０質量％以上含有することが好ましく、９０質量％以上含有することがさらに好ましい。
【００１８】
芯鞘複合繊維については、芯部及び／又は鞘部を形成する樹脂として、ポリエチレン樹脂、ナイロン６樹脂、ポリエステル樹脂、ポリオレフィン樹脂等が使用できる。これらの樹脂の屈折率は、ポリエチレン繊維が１．５１２〜１．５２０、ポリプロピレン繊維が１．４７０〜１．４８８、ナイロン６繊維が１．５１５、ポリエチレンテレフタレート繊維が１．３７２〜１．７８１である。
中でも、芯部にポリオレフィン樹脂を使用し、鞘部にポリエステル樹脂を使用することが紫外線遮蔽能力の観点から好ましく、芯部はポリプロピレン樹脂を使用することがより好ましい。
【００１９】
図１に編物の乾燥時の太陽放射の透過の模式図を示す。乾燥時は編物を構成する繊維のフィラメントで太陽放射が遮られ、編物の中を透過しづらくなる。
一方で、一般に含水した編物は、図２に示すように、水が編物を構成する繊維のフィラメント間及びループ間に介在して凹レンズの役割を果たすと考えられる。水の凹レンズ役割によって編物表面に到達した太陽放射は散乱し、フィラメント間及びループ間を透過し易くなる。その為、湿潤時は乾燥時に比べて紫外線透過率が上昇すると言える。
【００２０】
しかし、本発明では、前記｜Ａ−Ｂ｜が０．０１以上であれば、芯部と鞘部との界面で光の屈折が起こりやすく、紫外線遮蔽効果が高くなるので、湿潤時においても太陽放射の特に紫外線を遮蔽する効果を高く維持することができる。
前記観点から前記｜Ａ−Ｂ｜は０．０５以上がより好ましく、０．１以上がさらに好ましい。
【００２１】
本発明の、芯鞘複合繊維の含有率は２０〜８０質量％であり、他の繊維の含有率が２０〜８０質量％である。前記芯鞘複合繊維の含有率が２０質量％以上であれば、芯鞘複合繊維の紫外線遮蔽効果が得られやすく、８０質量％以下であれば二酸化チタンを１〜３質量％含有するポリエステル繊維を十分含有でき、相乗効果で紫外線遮蔽効果を高くできる。これらの観点から、前記芯鞘複合繊維の含有率は３５〜６５質量％がより好ましく、４５〜５５質量％がさらに好ましい。
【００２２】
前記芯鞘複合繊維の糸形態は、特に制限は無く仮撚加工糸、仮撚追撚加工糸、撚糸、生糸、紡績糸が使用できるが、中でも仮撚加工糸が糸のふくらみが得られるため編物の紫外線遮蔽効果が良好になるため好ましい。
また、前記ポリエステル繊維の糸形態は、仮撚加工糸及び仮撚追撚加工糸が好ましい。仮撚加工糸及び仮撚追撚加工糸は繊維軸に直角方向の断面形状が多角形断面になり、乱反射を誘発することで太陽放射の反射率が高くなり、太陽放射を遮蔽する効果が向上する。
【００２３】
前記芯鞘複合繊維の芯部は屈折率が１．４０〜１．５０のポリオレフィン樹脂であり、鞘部は二酸化チタンを１〜３質量％含有する屈折率が１．５５〜１．６５のポリエステル樹脂であることが好ましい。
この組み合わせであれば、芯部と鞘部との屈折率差｜Ａ−Ｂ｜を大きくし易く、光の屈折が大きくなり紫外線の透過率を低減し易くなる。
【００２４】
前記芯鞘複合繊維の単繊維繊度は１〜３ｄｔｅｘが好ましい。１ｄｔｅｘ以上であれば、糸強力が十分であり編物の編成時に糸切れが少なく好ましい。３ｄｔｅｘ以下であれば編物の風合いが損なわれ難いので好ましい。前記観点から、１．３〜２．５ｄｔｅｘがより好ましく、１．５〜２ｄｔｅｘがさらに好ましい。
前記芯鞘複合繊維の総フィラメント数は、１２〜１４４本が好ましい。１２本以上であれば、光の屈折が起こりやすく、紫外線遮蔽効果が良好であり、１４４本以下であれば編物が厚くなりすぎず好ましい。前記観点から、２４〜１００本がより好ましく、３６〜７２本がさらに好ましい。
【００２５】
前記芯鞘複合繊維は、鞘部に二酸化チタンを１〜３質量％含有するのが好ましい。１質量％以上であれば、二酸化チタンによる光の散乱が多くなり、紫外線遮蔽効果が良好であり、３質量％以下であれば製糸性が良好である。前記観点から、１．３〜２．５質量％がより好ましい。
【００２６】
一方で、ポリエステル繊維については、一般の衣料に使用されるポリエステル繊維で、公知の繊維グレードのポリエチレンテレフタレート、ポリブチレンテレフタレート等であるが、ポリエチレンテレフタレート、共重合ポリエチレンテレフタレートであることが好ましい。
前記ポリエステル繊維は、二酸化チタンを１〜３質量％含有する必要がある。１質量％以上であれば、紫外線遮蔽効果が良好であり、３質量％以下であれば製糸性が良好である。前記観点から、１．３〜２．５質量％がより好ましい。
【００２７】
前記ポリエステル繊維は、フィラメント数が５６〜１４４本のマルチフィラメントが好ましい。フィラメント数が５６本以上であることは繊維の隙間に空気を含み紫外線の遮蔽効果が得られ易く、フィラメント数が１４４本以下であることは織編物を構成する単糸が集まり繊維の間隙間を減らし紫外線遮蔽効果を得やすい。
前記観点から、前記ポリエステル繊維のフィラメント数は、６２本以上、１２０本以下がより好ましく、６８本以上、９０本以下がさらに好ましい。
このように、フィラメント数が多い仮撚加工糸を使用した場合は、図３に示すように、湿潤時においても、編物の一方の面の前記芯鞘複合繊維が紫外線透過を抑制するため好ましい。
更に、他方の面のフィラメント数が多い仮撚加工糸または仮撚追撚加工糸では、フィラメント間で多数の凹レンズ役割を形成する保水の仕方をとる為、多数のフィラメント間で紫外線の散乱現象が発現し発散する。且つ、フィラメント数が多いため、紫外線を遮蔽する効果が大きく、濡れた状態にあっても紫外線透過率の上昇を抑制できる。
【００２８】
前記ポリエステル繊維が長繊維であることは、短繊維と比較してピリングになりにくく、接触冷感及び通気度も得やすくクーリング性に優れるため、スポーツウェアに適している点で好ましい。
【００２９】
前記ポリエステル繊維の総繊度は３３〜１６７ｄｔｅｘであることが好ましい。総繊度が３３ｄｔｅｘ以上であることにより、編立時に必要な糸の強度が十分であり、また総繊度が１６７ｄｔｅｘ以下であることは風合いが損なわれ難い。
【００３０】
前記ポリエステル繊維の単繊維繊度は０．１〜２．０ｄｔｅｘが好ましい。単繊維繊度が０．１ｄｔｅｘ以上であることは編立時に必要な糸の強度が十分であり、また単繊維繊度が２．０ｄｔｅｘ以下であることは風合いが損なわれ難い。織編物を構成する単繊維が集まり繊維の間隙間を減らし、効率よく紫外線を遮蔽又は吸収するために単繊維繊度は１．０〜２．０ｄｔｅｘがより好ましい。
【００３１】
（芯鞘複合繊維を片面に含有するリバーシブル編物）
本発明の編物の組織は、特に限定されないが、芯鞘複合繊維の太陽放射を遮蔽する特長を効率よく発揮させる組織として編物の表と裏が二層構造になるリバーシブル組織が好ましい。尚、天竺組織、スムース組織は表裏の二層構造では無い。リバーシブル組織は、編物の一方の面を前記芯鞘複合繊維で構成し、他方の面を他の繊維で編成し、各々の繊維の機能又は特長が付与される。リバーシブル組織の芯鞘複合繊維の構成面は太陽放射だけでなく、人体からの放射熱を遮蔽する効果を有する。このため、リバーシブル組織による衣服等は、季節、環境の変化によって使い分けられる。なお、上記の他方の面を構成する他の繊維は、スポーツウェア用途を考えるとポリエステル繊維が好ましい。断面形状は得られる編物の風合い及び光沢等を考慮して、菊型、円形、扁平、多角形等の断面形状から選択される。スムース編地は表裏が無い。
【００３２】
（目付が５０〜２５０ｇ／ｍ２である編物）
本発明の編物を得るときの編成方法、編機等は特に限定されない。前記編物は、目付が５０〜２５０ｇ／ｍ２であることが好ましい。目付が５０ｇ／ｍ２以上であることは、太陽放射を遮蔽する効果が発揮し易い。目付が２５０ｇ／ｍ２以下であることは、生地厚みが増加せず蓄熱し難くい。前記観点から、目付が１００〜２００ｇ／ｍ２がより好ましく、目付が１２０〜１７０ｇ／ｍ２がさらに好ましい。
【００３３】
（布厚が０．３〜１．５ｍｍである編物）
本発明の編物は、布厚が０．３〜１．５ｍｍであることが好ましい。布厚が０．３ｍｍ以上であることは、太陽放射を遮蔽する効果が発揮し易い。布厚が１．５ｍｍ以下であることは、編物が厚くなりすぎず蓄熱し難いので好ましい。前記観点から、布厚が０．５〜１．０ｍｍがより好ましく、布厚が０．６〜０．９５ｍｍがさらに好ましい。
【００３４】
（紫外線透過率が１０％以下である編物）
本発明において、紫外線透過率は、室温２０℃、６０％ＲＨの雰囲気で２時間保ち、調温湿した編物を使用して、波長２９０ｎｍ〜４００ｎｍの範囲で測定した紫外線透過率を意味する。
前記紫外線の透過率が１０％以下であれば、紫外線の肌への暴露を低減できる。
前記観点から、前記紫外線の透過率は８％以下がより好ましく、６％以下がさらに好ましい。
【００３５】
ここで、本発明では、後述する式（１）で算出した値を含水率と定義しているが、（ｉ）含水率が０質量％の本発明の編物の紫外線透過率は１０％以下であることが好ましい。紫外線透過率が１０％以下であれば、皮膚への影響が少なくでき、一般的な紫外線カット製品と同等のレベルである。
さらに本発明は、以下の（ｉｉ）〜（ｉｖ）の条件を満足することがさらに好ましい。
（ｉｉ）含水率３０〜３５質量％のときの紫外線透過率が１０％以下であること。
（ｉｉｉ）含水率１８０〜１９０質量％のときの紫外線透過率が１０％以下であること。
（ｉｖ）含水率３７０〜３８０質量％のときの紫外線透過率が１０％以下であること。
含水率３０〜３５質量％のときとは、ウォーキング程度の運動で発汗した状態である。含水率１８０〜１９０質量％のときとは、ジョギング程度の運動で発汗した状態である。含水率３７０〜３８０質量％のときとは、サッカー等の激しい運動で発汗した状態である。
【実施例】
【００３６】
以下、本発明を実施例により具体的に説明する。なお、各評価項目は、次の方法によって測定した。
【００３７】
（含水率）
以下の（ａ）〜（ｄ）の操作を順に行い、式（１）に基づいて含水率を測定した。
（ａ）３０ｍｍ×２５ｍｍの試料を準備し、室温２０℃、６０％ＲＨの雰囲気で２時間保ち、調温湿する。
（ｂ）編物の重さ（ｇ）を測定する（Ｗ０）
（ｃ）規定量の水をピペットで編物の中央に滴下する。含水時は、編物を水に１分間浸漬し、その後、試料を吊るして水滴落下がなくなるまで放置する。
（ｄ）紫外線透過率の測定を実施後、編物の重さ（ｇ）を測定する。（Ｗ１）
（ｅ）以下の式（１）で含水率を算出する。
含水率（％）＝（Ｗ１−Ｗ０）／Ｗ０×１００・・・式（１）
尚、本発明では、（a）で調温湿した試料の水分率は０％としている。
【００３８】
（紫外線透過率）
分光光度計（日本分光社製  Ｖ−６７０）を用い、以下の（ａ）〜（ｆ）の操作を順に行い、紫外線透過率を測定した。
（ａ）３０ｍｍ×２５ｍｍの試料を準備し、室温２０℃、６０％ＲＨの雰囲気で２時間保ち、調温湿する。または、規定量水をピペットで編物の中央に滴下する。含水時は、編物を水に１分間浸漬し、その後、試料を吊るして水滴落下がなくなるまで放置する。
（ｂ）室温２０℃の環境下で、２９０〜４００ｎｍの範囲において５ｎｍごとに、試料なしの状態の紫外線透過率を測定した。（Ｔｇ）
（ｃ）試料を分光光度計に取り付け、室温２０℃の環境下で、２９０〜４００ｎｍの範囲において５ｎｍごとに、試料なしの状態の紫外線透過率を測定した。（Ｔｓ）
（ｄ）２９０〜４００ｎｍの範囲において５ｎｍごとに、Ｔｓを以下の式（２）を用いて補正した紫外線透過率を算出した。（Ｔ）
Ｔ＝（Ｔｓ／Ｔｇ）×１００・・・式（２）
（ｅ）補正した紫外線透過率Ｔの算術平均値を算出し紫外線透過率（％）とする。（Ｔｎ）
（ｆ）測定回数は５回とし、Ｔｎの平均値を紫外線透過率（％）とした。
【００３９】
（実施例１）
表１に示すように、芯部にポリプロピレン（ＰＰ）樹脂、鞘部に二酸化チタンを２．０質量％添加したポリエチレンテレフタレート（ＰＥＴ）樹脂を使用した芯鞘複合繊維（三菱レイヨン社製、ソルシールド、８４ｄｔｅｘ４８フィラメント、芯鞘体積比率１：６）の仮撚加工糸を片面に使用し、もう一方の片面には二酸化チタンを２質量％含有するポリエステル仮撚加工糸（８４ｄｔｅｘ７２フィラメント）を用いて、２８ゲージ（本／２．５４ｃｍ）ダブルジャージのリバーシブルメッシュ編地を作製した。前記ポリプロピレン樹脂の屈折率は１．４７であり、前記ポリエチレンテレフタレート樹脂の屈折率は１．５８であった。よって、屈折率差｜Ａ−Ｂ｜は、０．１１であった。紫外線透過率測定用資料として３０ｍｍ×２５ｍｍの試料を準備した。試料を室温２０℃、６０％ＲＨの雰囲気で２時間保ち、調温湿した後に紫外線透過率測定及び含水率測定を行った。さらに、水分０．０５ｃｃ滴下時の紫外線透過率、水分０．２５ｃｃ滴下時の紫外線透過率、及び含水時の紫外線透過率及び含水率を測定した。
【００４０】
実施例１に用いた裏糸は、芯鞘複合繊維ではない７２フィラメントのフルダルポリエステル仮撚加工糸である。実施例１では編物を透過する紫外線は、まず、芯鞘複合繊維仮撚加工糸を用いた片面で大幅にカットされ、もう一方のフルダルポリエステル仮撚加工糸を用いた片面へ一部透過する。フルダルポリエステル仮撚加工糸をもう一方の片面に配置すると、繊維間の空隙部分が少なく光線が透過しにくい機能が発現する。この機能は編物が濡れた時にはさらに顕著に発現し、繊維間の空隙に水が浸入するがその空隙体積が少なくなるため、湿潤時の紫外線透過率上昇を抑制することができると考えられる。
【００４１】
（実施例２）
表１に示すように、裏糸には二酸化チタンを２質量％含有するポリエステル仮撚追撚加工糸（８４ｄｔｅｘ７２フィラメント、３５０Ｔ／Ｍ（Ｚ））を用いた以外は実施例１と同様にして編物を作製した。実施例１と同様に紫外線透過率及び含水率を測定した。
【００４２】
（比較例１）
実施例１と同様の芯鞘複合繊維（三菱レイヨン社製、ソルシールド、８４ｄｔｅｘ４８フィラメント）の仮撚加工糸のみを用いて、２８ゲージ（本／２．５４ｃｍ）ダブルジャージのスムース編地を作製した。実施例１と同様に紫外線透過率及び含水率を測定した。その結果を表１に示す。
比較例１では、芯鞘複合繊維の仮撚加工糸のみを用いたことで裏糸の機能を発揮できていない。比較例１及び比較例４では編物としての効果を得ることができず、乾燥時及び湿潤時においても紫外線透過率が１０％以下を満足することができなかった。
【００４３】
（比較例２）
裏糸に二酸化チタンを０．３質量％含有するポリエステル仮撚加工糸（三菱レイヨン社製、Ｂ Ｓ３６８ ８４Ｔ４８ ＳＨ４１Ｃ、８４ｄｔｅｘ４８フィラメント）を用いた以外は実施例１と同様にして編物を作製した。実施例１と同様に紫外線透過率及び含水率を測定した。その結果を表１に示す。
比較例２では、裏糸のポリエステル仮撚加工糸が酸化チタンの含有量が少ないことから、得られた編物は乾燥時及び湿潤時において紫外線透過率が１０％以下を満足することができなかった。
【００４４】
（比較例３）
裏糸に二酸化チタンを０．３質量％含有するポリエステル紡績糸（綿番手６０番手、単繊維繊度１．１ｄｔｅｘ）を用いた以外は実施例１と同様にして編物を作製した。実施例１と同様に紫外線透過率及び含水率を測定した。その結果を表１に示す。
比較例３では、裏糸のポリエステル繊維が酸化チタンの含有量が少ないこと、ならびに紡績糸で繊維一本一本の空隙が多く水が浸入し易くなり乱反射が軽減されたことから、得られた編物は乾燥時及び湿潤時においても紫外線透過率が１０％以下を満足することができなかった。
【００４５】
（比較例４）
酸化チタンを含有したポリエステル繊維（ＫＢセーレン社製、ＫＢＳ ８４Ｔ３６ＤＮＤ、８４ｄｔｅｘ３６フィラメント）の生糸のみを用いて、２８ゲージ（本／２．５４ｃｍ）ダブルジャージのスムース編地を作製した。実施例１と同様に紫外線透過率及び含水率を測定した。その結果を表１に示す。
比較例４では、上述の芯鞘複合繊維の紫外線遮蔽効果が発現していないことから、得られた編物は乾燥時及び湿潤時においても紫外線透過率が１０％以下を満足することができなかった。
【００４６】
【表１】
2018084014.tif 000003
【産業上の利用可能性】
【００４７】
本発明により得られる編物は、乾燥時の紫外線透過率が極めて低いだけでなく、湿潤時に紫外線透過率の上昇を抑制することに特長があるため、特に屋外での活動に用いるスポーツウェア等用途に好適である。
【符号の説明】
【００４８】
１  繊維断面
２  水分
Ｌ  光線
【図１】
2018084014.tif 000004
【図２】
2018084014.tif 000005
【図３】
2018084014.tif 000006